(57)【要約】【課題】室内に配置されている蛍光灯下のように、可視光および紫外線照射下でも高い光触媒活性を示す酸化チタンを製造するための酸化チタン前駆体の製造方法およびこれを用いた酸化チタンの製造方法を提供する。【解決手段】水溶性チタン化合物と塩基とを混合・反応させて加水分解し、酸化チタン前駆体スラリーとする混合反応工程と、この混合反応工程により得られた反応生成物をろ過する工程と、ろ過工程により得られたろ過残渣を乾燥する工程とを有する。混合反応工程での酸化チタン前駆体スラリーの最終ｐＨを、７以下とする酸化チタン前駆体の製造方法。【選択図】なし【特許請求の範囲】
【請求項１】
水溶性チタン化合物と塩基とを混合・反応させて加水分解し、酸化チタン前駆体スラリーとする混合反応工程と、この混合反応工程により得られた反応生成物をろ過する工程と、ろ過工程により得られたろ過残渣を乾燥する工程とを有する酸化チタン前駆体の製造方法において、前記混合反応工程での酸化チタン前駆体スラリーの最終ｐＨを、７以下とすることを特徴とする酸化チタン前駆体の製造方法。
【請求項２】
前記加水分解を、水溶性チタン化合物と過酸化水素とを混合すると共に、これに前記塩基を８０℃以下で添加する請求項１記載の酸化チタン前駆体の製造方法。
【請求項３】
前記水溶性チタン化合物の原料が、三塩化チタン、四塩化チタン、オキシ硫酸チタン、硫酸チタンから選ばれたものである請求項１又は２記載の酸化チタン前駆体の製造方法。
【請求項４】
請求項１〜３のいずれか１項記載の製造方法で得られた酸化チタン前駆体を３１０〜５００℃で焼成する酸化チタンの製造方法。
【発明の詳細な説明】
【技術分野】
【０００１】
本発明は酸化チタン前駆体の製造方法と酸化チタンの製造方法に関する。
【背景技術】
【０００２】
従来からの紫外線照射による光触媒に代えて、可視光線の照射によっても、触媒作用を示す光触媒が発見され、この光触媒の製造方法として各種提案がなされている。例えば、塩化チタン、オキシ塩化チタン、硫酸チタン、オキシ硫酸チタンのようなチタン化合物と特定量のアンモニアを混合し、得られた加水分解物を焼成する方法（特許文献１）である。
【０００３】
特許文献１に記載されている方法によれば、可視光線の照射に対して高い光触媒作用を示す酸化チタンが得られることが記載されている。
【特許文献１】特開２００２−４７０１２号公報
【発明の開示】
【発明が解決しようとする課題】
【０００４】
酸化チタンとしては、悪臭除去や自己自浄作用を発揮させるべく室内壁面などに使用した場合、室内の蛍光灯からの光によって、より高い光触媒活性を示すものが求められている。
【０００５】
そこで、本発明の目的は、室内に配置されている蛍光灯下に、高い光触媒活性を示す酸化チタンを製造するための酸化チタン前駆体の製造方法およびこの酸化チタン前駆体を用いた酸化チタンの製造方法を提供することにある。
【課題を解決するための手段】
【０００６】
上記課題は、各請求項記載の発明により達成される。すなわち、本発明に係る酸化チタン前駆体の製造方法の特徴構成は、水溶性チタン化合物と塩基とを混合・反応させて加水分解し、酸化チタン前駆体スラリーとする混合反応工程と、この混合反応工程により得られた反応生成物をろ過する工程と、ろ過工程により得られたろ過残渣を乾燥する工程とを有する酸化チタン前駆体の製造方法において、前記混合反応工程での酸化チタン前駆体スラリーの最終ｐＨを、７以下とすることにある。
【０００７】
この構成によれば、室内の蛍光灯のような可視光と共に紫外線を照射する光源の下での光触媒活性が高く、しかも微粒子状のアナターゼ型酸化チタン前駆体を製造することができる。これは、光触媒活性を阻害する不純物である窒素を、酸化チタン前駆体スラリーの最終ｐＨを７以下にすることにより少なくでき、紫外線照射下でも光触媒活性を高く維持できると考えられる。より好ましくは、酸化チタン前駆体スラリーの最終ｐＨを７以下、４以上とすることである。酸化チタン前駆体スラリーがｐＨ４未満であると、可視光線の照射下での光触媒活性が幾分低下傾向となり易いためである。ここに酸化チタン前駆体とは、アナターゼ型酸化チタン以外の酸素含有チタン化合物であって、３１０〜５００℃の空気中で焼成したときに、組成式ＴｉＯ2 で示される酸化チタン光触媒体となり得る化合物をいう。
【０００８】
その結果、室内に配置されている蛍光灯下のように、可視光および紫外線照射下でも高い光触媒活性を示す酸化チタンを製造するための酸化チタン前駆体の製造方法を提供することができた。
【０００９】
前記加水分解を、水溶性チタン化合物と過酸化水素とを混合すると共に、これに前記塩基を８０℃以下で添加することが好ましい。
【００１０】
この構成によれば、乾燥後の酸化チタン前駆体を３１０〜５００℃の空気中で焼成したとき、確実に組成式ＴｉＯ2で示される酸化チタン光触媒体となり易く、しかも、塩基を８０℃以下で添加することから、チタン化合物に対する過酸化水素による加水分解が効率よく進行し、酸化チタン前駆体を構成するチタン過酸化物を得ることができる。反応温度としては、好ましくは６０℃以下、より好ましくは５５℃以下である。
【００１１】
前記チタン化合物が、三塩化チタン、四塩化チタン、オキシ硫酸チタン、硫酸チタンから選ばれたものであることが好ましい。
【００１２】
この構成によれば、これらチタン化合物により形成された酸化チタン前駆体を３１０〜５００℃に焼成すると、確実にアナターゼ型酸化チタンを生成することができる。
【００１３】
また、本発明に係る酸化チタンの製造方法の特徴構成は、請求項１〜３のいずれか１項記載の酸化チタン前駆体を３１０〜５００℃で焼成することにある。
【００１４】
この構成によれば、室内に配置されている蛍光灯下のように、可視光および紫外線照射下でも高い光触媒活性を示す酸化チタンの製造方法を提供することができる。
【発明を実施するための最良の形態】
【００１５】
以下、本発明の実施形態を詳細に説明する。本実施形態に係る酸化チタン前駆体の製造方法は、チタン化合物の酸性水溶液から原料錯体を生成し、これとアンモニア水などの塩基とを混合・反応させて加水分解して、水酸化チタンを主成分とした酸化チタン前駆体スラリーを析出させる。この場合、そのまま熟成させた後、更に塩基を加えて、酸化チタン前駆体スラリーを析出させる水溶液の最終的なｐＨを、７以下にすることを特徴とする。このようにすることにより、焼成後の酸化チタン結晶中に存在する不純物である窒素を低減でき、可視光のみならず紫外光照射に対しても、光触媒活性を示すようになる。つまり、窒素量が多いと紫外光照射によって発熱するだけで、光触媒を失活させてしまう。より好ましくは、酸化チタン前駆体スラリーをｐＨ７以下、４以上とする。酸化チタン前駆体スラリーがｐＨ４未満であると、可視光線の照射下での光触媒活性が幾分低下するためである。
【００１６】
次いで、生成した酸化チタン前駆体スラリーをろ過し、このろ過工程により得られたろ過残渣である酸化チタン前駆体を必要に応じて洗浄し、その後乾燥工程を経ると共に、必要に応じて解砕する工程、及び焼成工程を経て、酸化チタンを得る。
【００１７】
チタン化合物水溶液に、過酸化水素などの発泡成分を混合して加水分解することが好ましい。その場合、水溶性チタン化合物と過酸化水素とを混合したものに、アンモニア水などの塩基を８０℃以下で添加する。このようにすると、乾燥後の酸化チタン前駆体を３１０〜５００℃の空気中で焼成したとき、確実に組成式ＴｉＯ2で示される酸化チタン光触媒体となり易く、しかも、塩基を８０℃以下で添加することから、チタン化合物に対する過酸化水素による加水分解が効率よく進行し、酸化チタン前駆体を構成するチタン過酸化物を得ることができる。反応温度としては、好ましくは６０℃以下、より好ましくは５５℃以下である。
【００１８】
チタン化合物としては、三塩化チタン、四塩化チタン、オキシ硫酸チタン、硫酸チタンなどを挙げることができる。これらチタン化合物から形成された酸化チタン前駆体を３１０〜５００℃に焼成すると、確実にアナターゼ型酸化チタンを生成することができる。しかも、比表面積の大きいアナターゼ型酸化チタンを生成し易い。
【００１９】
乾燥工程として、炉内最大水蒸気分圧が４５ｋＰａ以下の雰囲気で乾燥することが好ましい。炉内最大水蒸気分圧が４５ｋＰａ以下の雰囲気に維持しつつ、２００℃以上かつ３００℃以下で乾燥することにより、高活性な酸化チタンを製造可能な酸化チタン前駆体を得ることができる。かかる乾燥工程を採用することにより、酸化チタン前駆体中の窒素原子を逃散させることなく、焼成によって、微粒子化が容易で可視光線および紫外線の照射による光触媒活性が高いアナターゼ型酸化チタン光触媒体を生成することができる。
【００２０】
また、乾燥工程を、予備乾燥およびこれに続く本乾燥を行う２段階の工程を採用してもよい。すなわち、２００℃以下の温度で予備乾燥し、その後２００℃を超え３００℃以下で本乾燥することにより、高活性な酸化チタンを製造可能な酸化チタン前駆体を得るようにしてもよい。かかる乾燥工程を採用することにより、酸化チタン前駆体中の窒素原子を逃散させることなく、焼成によって、微粒子化が容易で可視光線および紫外線の照射による光触媒活性が高いアナターゼ型酸化チタン光触媒体を生成することができる。
【００２１】
酸化チタン前駆体は、アナターゼ型酸化チタン以外の酸素含有チタン化合物（非晶質を含む）であって、３１０〜５００℃の空気中で焼成したときに、組成式ＴｉＯ2で示される酸化チタン光触媒体となり得る化合物、具体的には、例えば、チタン水酸化物、チタン過酸化物のような酸素含有無機チタン化合物である。
【００２２】
チタン水酸化物の具体例としては、Ｔｉ（ＯＨ）2、Ｔｉ（ＯＨ）3、Ｔｉ（ＯＨ）4、ＴｉＯ（ＯＨ）2で示されるものが挙げられる。また、チタン過酸化物としては、水酸化チタンのＴｉ−Ｏ−Ｈ結合の一部がＴｉ−Ｏ−Ｏ結合に代わっているもの、酸化チタンのＴｉ−Ｏ結合の一部がＴｉ−Ｏ−Ｏ結合に代わっているもの、またはこれらの混合物、例えば、式（１）で示されるものが挙げられる。
【００２３】
Ｔｉ（Ｏ2）xＯy（ＯＨ）z        （１）  
〔式（１）中、０＜ｘ＜４、０≦ｙ＜２、０≦ｚ＜４。〕
酸化チタン前駆体は、これらのうち１種であってもよいし、これらの混合物であってもよい。
【００２４】
さらに、本製造法で得られる酸化チタンは、ＢＥＴ比表面積が７０ｍ2／ｇ以上であることが好ましい。ＢＥＴ比表面積が小さいことは、一次粒子径が大きいことを示す。逆に、ＢＥＴ比表面積が大きいことは、一次粒子径が小さいことを示し、高活性な酸化チタン光触媒体であると同時に、微細で分散性に優れる粒子状の酸化チタン光触媒体となり得る。
【００２５】
乾燥設備は、雰囲気を炉内最大水蒸気分圧が４５ｋＰａ以下にできるものが好ましく、例えば、管状型電気炉、箱型電気炉、トンネル炉、遠赤外線炉、マイクロ波加熱炉、シャフト炉、反射炉、ロータリー炉、ローラーハース炉のような乾燥機を用いて、機内からガスを排出したり、またはガスを導入したりして行うことができる。
【００２６】
焼成して得られるアナターゼ型酸化チタンには、必要に応じて、酸性金属酸化物または塩基性金属化合物を表面被覆してもよい。表面被覆する酸性金属酸化物は、ブレンステッド酸点、ルイス酸点またはそれらの両方を有するもののいずれであってもよく、例えば、ジルコニウム、ハフニウム、バナジウム、ニオブ、タンタル、モリブデン、タングステン、マンガン、鉄、コバルト、ニッケル、銅、アルミニウム、ガリウム、インジウム、スズのような金属の１元系酸化物、珪素−亜鉛、珪素−ジルコニウム、珪素−マグネシウム、珪素−カルシウム、珪素−ガリウム、珪素−アルミニウム、珪素−ランタン、珪素−チタン、チタン−亜鉛、チタン−銅、チタン−亜鉛、チタン−アルミニウム、チタン−ジルコニウム、チタン−鉛、チタン−ビスマス、チタン−鉄、亜鉛−マグネシウム、亜鉛−アルミニウム、亜鉛−ジルコニウム、亜鉛−鉛、亜鉛−アンチモンのような２種金属の複合酸化物である。また、酸点をもつ金属酸化物であれば３種以上の金属の複合酸化物で表面被覆してもよい。これらの金属酸化物の中でも、特に、ジルコニウム、バナジウム、ニオブ、タンタル、モリブデン、タングステン、マンガン、鉄、コバルト、ニッケル、銅、アルミニウム、スズのような金属の１元系酸化物が好ましい。
【００２７】
表面被覆する塩基性金属化合物は、ブレンステッド塩基点、ルイス塩基点またはそれらの両方を有するもののいずれであってもよく、例えば、酸化ナトリウム、酸化カリウム、酸化マグネシウム、酸化カルシウム、酸化バリウム、酸化ランタン、酸化セリウム、酸化亜鉛、水酸化ナトリウム、水酸化カリウム、水酸化マグネシウム、水酸化カルシウム、水酸化バリウム、水酸化ランタン、水酸化セリウム、水酸化亜鉛、炭酸ナトリウム、炭酸カリウム、炭酸マグネシウム、炭酸カルシウム、炭酸バリウム、炭酸ランタン、炭酸セリウム、炭酸亜鉛である。
【００２８】
また、酸化チタンには、上述した酸性金属酸化物と塩基性金属化合物の両方を表面被覆してもよい。さらに、酸性金属酸化物で表面被覆したものと塩基性金属化合物で表面被覆したものを混合して用いてもよい。表面被覆する酸性金属酸化物または塩基性金属化合物の量は、基材である酸化チタンのチタンに対して金属元素換算で３０モル％以下、好ましくは１０モル％以下、より好ましくは５モル％以下である。
【００２９】
この酸化チタンは、高分子樹脂、結合剤、成形助剤、帯電防止剤、吸着剤等と混合し、成形してペレット、繊維またはシートとすることもできるが、液体中での分散性に優れることから、溶媒と混合して得られるコーティング剤として用いることが推奨される。
【００３０】
本実施形態の方法により得られる微細粒子状酸化チタン又はこの酸化チタンを用いて調製したコーティング液から形成される膜は、可視光線（概ね波長４３０〜６００ｎｍの光）の照射に対してのみならず、紫外線（概ね波長３００〜３９０ｎｍの光）照射下でも高い光触媒活性を発現する。これらの照射は蛍光灯だけでなく、ハロゲンランプ、ブラックライト、キセノンランプ、ネオンサイン、ＬＥＤ、水銀灯またはナトリウムランプ等で行うことができ、また太陽光線を用いることもできる。このようにして得られた微細粒子状酸化チタン又はこの酸化チタンを用いて調製したコーティング液から形成される膜は、室外で使用される物のみならず、室内で使用される内装壁面その他室内配置物にも広く応用できる。
【実施例】
【００３１】
以下、本発明を実施例によって詳細に説明するが、本発明はこれらに限定されるものではない。
【００３２】
＜実施例１＞
〔前駆体合成〕
オキシ硫酸チタン４９２０ｇをイオン交換水３２８０ｇに溶解させ、８２００ｇのオキシ硫酸チタン水溶液を調製した。冷却下、このオキシ硫酸チタン水溶液に３１％過酸化水素水２２３６ｇ（チタンに対して、１モル倍相当）を添加した。ｐＨ電極と、このｐＨ電極に接続され、２５重量％アンモニア水を供給してｐＨを一定に調整する機構を有するｐＨコントローラーとを備えた反応容器にイオン交換水３０００ｇを入れた。ｐＨコントローラーのｐＨ設定を４とした。この反応容器では、容器内の液のｐＨが設定値より低くなると、アンモニア水が供給されはじめ、ｐＨが設定値になるまで前記速度にて連続供給される。この反応容器に、１５９ｒｐｍで攪拌しながら、上で得られた混合溶液を５０ｍｌ／分で添加し、ｐＨコントローラーにより反応容器に供給されるアンモニア水と反応させて、生成物を得た。このときの反応温度は、３０℃〜３５℃の範囲であった。得られた生成物を攪拌しながら１時間保持し、さらに１日、静置保管した。１日静置保管後、スラリーのｐＨは５であった。このスラリーの一部を濾過後、純水で洗浄し、固形物（ケーキ）を得た。
【００３３】
〔乾燥〕
上記で得られたケーキ１００ｇをステンレス鋼製薄型バットに入れた。これを室温下で１５時間予備乾燥し、その後、３００ｍｌのビーカーに入れ箱型乾燥機（内容積：２１６リットル。商品名“エスペック社製、高温恒温機  ＳＴＰＨ−２０１Ｍ”）に入れて、２３０℃で２時間本乾燥した。乾燥後の固形分（前駆体）はアモルファスであり、そのＢＥＴ比表面積は２２２．８ｍ2 ／ｇ、全窒素含有量は０．７２重量％であった。
【００３４】
〔焼成〕
上記で得られた乾燥粉末を、３７０℃の空気雰囲気下で１時間焼成を行った後、室温まで冷却して、粒子状酸化チタン光触媒体を得た。
【００３５】
〔光触媒体の活性評価〕
直径８ｃｍ、高さ１０ｃｍ、容量約０．５リットルの密閉式ガラス製容器内に、直径５ｃｍのガラス製シャーレを設置し、そのシャーレ上に、上記で得られた光触媒体０．３ｇを置いた。容器内を酸素２０容量％と窒素８０容量％とからなる混合ガスで満たし、さらに相対湿度が５０％となるよう調整した。ここにアセトアルデヒドを１３．４μモル封入し、容器の外から光触媒体直上の照度が７２００ルクスになるように、２７ワット蛍光燈（昼光色、三波長、商品名“ＢＢパラレル”、三菱電機社製）を照射した。蛍光燈の照射によりアセトアルデヒドが分解すると、二酸化炭素が発生するので二酸化炭素の濃度を光音響マルチガスモニタ（型番“１３１２型”、ＩＮＮＯＶＡ社製）で経時的に測定し、濃度変化より算出した二酸化炭素の生成速度により、光触媒体をアセトアルデヒドに対する光分解作用を評価した。この例における二酸化炭素の生成速度は、２．０ｐｐｍ／分であった。
【００３６】
＜実施例２＞
〔前駆体合成〕
実施例１で得られたスラリーの一部を取り出し、ここに２５重量％アンモニア水を添加してｐＨ６とし、スラリーを濾過後、純粋で洗浄し、固形物（ケーキ）を得た。
【００３７】
〔乾燥〕
実施例１と同一方法で乾燥した。乾燥後の固形物（前駆体）はアモルファスであり、そのＢＥＴ比表面積は７５．１ｍ2 ／ｇ、全窒素含有量は１．６６重量％であった。
【００３８】
〔焼成〕
実施例１と同一方法で焼成し、粒子状酸化チタン光触媒体を得た。
【００３９】
〔光触媒体の活性評価〕
上記で得られた光触媒体について、実施例１と同一条件で活性評価を行った。この例における二酸化炭素の生成速度は、２．１ｐｐｍ／分であった。
【００４０】
＜実施例３＞
〔前駆体合成〕
実施例１で得られたスラリーの一部を取り出し、これに希硫酸を添加してｐＨを４とし、このスラリーを濾過後、純粋で洗浄し、固形物（ケーキ）を得た。
【００４１】
〔乾燥〕
実施例１と同一方法で乾燥した。乾燥後の固形物（前駆体）はアモルファスであり、そのＢＥＴ比表面積は２７４．０ｍ2 ／ｇ、全窒素含有量は０．７２重量％であった。
【００４２】
〔焼成〕
実施例１と同一方法で焼成し、粒子状酸化チタン光触媒体を得た。
【００４３】
〔光触媒体の活性評価〕
上記で得られた光触媒体について、実施例１と同一条件で活性評価を行った。この例における二酸化炭素の生成速度は、１．８ｐｐｍ／分であった。
【００４４】
＜比較例１＞
〔前駆体合成〕
実施例１で得られたスラリーの一部を取り出し、ここに２５重量％アンモニア水を添加し、スラリーのｐＨを９とした。このスラリーを濾過後、純水で洗浄し、固形物（ケーキ）を得た。
【００４５】
〔乾燥〕
実施例１と同一方法で乾燥した。乾燥後の固形物（前駆体）はアモルファスであり、そのＢＥＴ比表面積は３．９ｍ2 ／ｇ、全窒素含有量は２．０６重量％であった。
【００４６】
〔焼成〕
実施例１と同一方法で焼成し、粒子状酸化チタン光触媒体を得た。
【００４７】
〔光触媒体の活性評価〕
上記で得られた光触媒体について、実施例１と同一条件で活性評価を行った。この例における二酸化炭素の生成速度は、１．５ｐｐｍ／分であった。
【００４８】
＜比較例２＞
〔前駆体合成〕
実施例１で得られたスラリーの一部を取り出し、ここに２５重量％アンモニア水を添加し、スラリーのｐＨを１０とした。このスラリーを濾過後、純水で洗浄し、固形物（ケーキ）を得た。
【００４９】
〔乾燥〕
実施例１と同一方法で乾燥した。乾燥後の固形物（前駆体）はアモルファスであり、そのＢＥＴ比表面積は４．７ｍ2 ／ｇ、全窒素含有量は２．０３重量％であった。
【００５０】
〔焼成〕
実施例１と同一方法で焼成し、粒子状酸化チタン光触媒体を得た。
【００５１】
〔光触媒体の活性評価〕
上記で得られた光触媒体について、実施例１と同一条件で活性評価を行った。この例における二酸化炭素の生成速度は、１．４ｐｐｍ／分であった。
【００５２】
以上のように、実施例１、２、３の場合、アセトアルデヒドを光分解して生成する二酸化炭素の生成速度は、比較例１に比べてそれぞれ約３３％、４０％、２０％早くなっており、比較例２に比べてそれぞれ約４３％、５０％、２９％早くなっており光分解作用に優れていることがわかる。